(57)【要約】  光源の光路に配設されたときの光源光の色変化が小さく、かつ、良好な光透過性及び良好な光拡散性を有する光拡散体及びその用途を提供する。光拡散体は、熱可塑性樹脂中に透明粒子を添加してなる光拡散体であって、全光線透過率が、７５％以上であり、前記光拡散体表面に対してその法線方向から光を当てたときに、光透過率が直進光透過率の５０％になる透過角として定義される分散度が２°以上であり、波長４６０ｎｍの直進光透過率と波長５８０ｎｍの直進光透過率との差が０．９６％以下である。【選択図】なし
2015151319.tif 000002
【特許請求の範囲】
【請求項１】
熱可塑性樹脂中に透明粒子を添加してなる光拡散体であって、
全光線透過率が、７５％以上であり、
前記光拡散体表面に対してその法線方向から光を当てたときに、光透過率が直進光透過率の５０％になる透過角として定義される分散度が２°以上であり、
波長４６０ｎｍの直進光透過率と波長５８０ｎｍの直進光透過率との差が０．９６％以下であることを特徴とする光拡散体。
【請求項２】
請求項１に記載の光拡散体であって、
前記透明粒子の体積平均粒子径が１〜２０μｍの範囲内であることを特徴とする光拡散体。
【請求項３】
請求項１又は２に記載の光拡散体であって、
前記透明粒子の個数平均粒子径が１〜２０μｍの範囲内であり、
前記透明粒子は、個数平均粒子径の０．９〜１．１倍の粒子径を有する粒子の含有率を２で割った値と、個数平均粒子径の０．８〜１．２倍の粒子径を有する粒子の含有率を４で割った値との差の絶対値が１．０個数％以内であることを特徴とする光拡散体。
【請求項４】
請求項１〜３の何れか１項に記載の光拡散体であって、
前記透明粒子の添加量が、０．５〜２．０重量％の範囲内であることを特徴とする光拡散体。
【請求項５】
請求項１〜４の何れか１項に記載の光拡散体を成形してなることを特徴とする照明カバー。
【請求項６】
請求項５に記載の照明カバーであって、
色評価用照明に使用されることを特徴とする照明カバー。
【請求項７】
請求項１〜４の何れか１項に記載の光拡散体を成形してなることを特徴とする画像投影用スクリーン。
【請求項８】
請求項１〜４の何れか１項に記載の光拡散体を成形してなることを特徴とする半透明建材。
【発明の詳細な説明】
【技術分野】
【０００１】
本発明は、ＬＥＤ（発光ダイオード）光源用光拡散体や蛍光灯用光拡散体等の光拡散体及びその用途（照明カバー、画像投影用スクリーン、及び半透明建材）に関するものである。
【背景技術】
【０００２】
従来より、熱可塑性樹脂中に透明粒子を添加してなる光拡散体が知られている。【０００３】
しかしながら、従来の一般的な光拡散体は、光源の光路に配設されたときに、光源光（光源から目や被照明物などに達する光）の色を変化させてしまい、光源光の色再現性を低下させてしまう。例えば、従来の一般的な光拡散体は、照明カバーとして照明の光源の光路に配設された場合には、照明の色再現性、すなわち演色性を低下させてしまう。【０００４】
また、特許文献１には、いかなる色調の白色蛍光灯のカバー材料として用いてもその蛍光灯の色調を大きく変化させずに醸し出すことができるように、全光線透過率を４０％以上とし、波長４３６ｎｍ、５４４ｎｍ、６１２ｎｍにおける各々の光線透過率の相互の差の絶対値を５％以内とした白色蛍光灯カバー用光拡散板が記載されている。
【先行技術文献】
【特許文献】
【０００５】
【特許文献１】特開平９−３０６２１７号公報
【発明の概要】
【発明が解決しようとする課題】
【０００６】
しかしながら、特許文献１に記載の光拡散体は、光透過性及び光拡散体の何れかが悪いものである。例えば、特許文献１の実施例１〜６・８・９の光拡散板は、全光線透過率が７０％以下であり、光透過性が悪い。また、特許文献１の実施例７の光拡散板は、透明基材の屈折率及び光拡散性分散材料（粒子）の屈折率が何れも１．４９であるため、光拡散性分散材料（粒子）表面での光拡散が実質的に起こらず、したがって実質的に光拡散性を持たない。【０００７】
本発明は、上記従来の課題に鑑みなされたものであり、その目的は、光源の光路に配設されたときの光源光の色変化が小さく、かつ、光拡散性を持ちつつ良好な光透過性を有する光拡散体、照明カバー、画像投影用スクリーン、及び半透明建材を提供することにある。
【課題を解決するための手段】
【０００８】
本発明の光拡散体は、前記の課題を解決するために、熱可塑性樹脂中に透明粒子を添加してなる光拡散体であって、全光線透過率が、７５％以上であり、前記光拡散体表面に対してその法線方向から光を当てたときに、光透過率が直進光透過率の５０％になる透過角として定義される分散度（以下「分散度（Ｄ５０）」と略記する）が２°以上であり、波長４６０ｎｍの直進光透過率と波長５８０ｎｍの直進光透過率との差が０．９６％以下であることを特徴としている。【０００９】
前記構成によれば、分散度（Ｄ５０）が２°以上であるので光拡散性を持っており、全光線透過率が７５％以上であるので良好な光透過性を有している。さらに、前記構成によれば、青色光の波長である波長４６０ｎｍの直進光透過率と橙色光の波長である波長５８０ｎｍの直進光透過率との差が０．９６％以下であるので、波長４６０ｎｍの光及び波長５８０ｎｍの光の両方を含む光源の光路に前記光拡散体が配設されたときに、光源光の（特に青色や橙色への）色変化が小さくなる。【００１０】
本発明の照明カバーは、本発明の光拡散体を成形してなることを特徴としている。【００１１】
前記構成によれば、良好な光拡散性を有する本発明の光拡散体を成形してなるので、光源の形を十分に目立ちにくくすると共に、直進光の強度を十分に抑制して眩しさを十分に低減することができる。また、前記構成によれば、良好な光透過性を有する本発明の光拡散体を成形してなるので、良好な明るさ（光束）を有する照明器具を実現できる。さらに、前記構成によれば、光源の光路に配設されたときの光源光の色変化が小さい本発明の光拡散体を成形してなるので、照明カバーの配設による光源光の色変化を低減でき、色評価用照明に使用される照明カバーとして好適に使用することができる。【００１２】
本発明の画像投影用スクリーンは、本発明の光拡散体を成形してなることを特徴としている。【００１３】
本発明の画像投影用スクリーンは、良好な光拡散性及び良好な光透過性を有する本発明の光拡散体を成形してなるので、入射光を良好に拡散透過及び拡散反射することができ、背面投射型スクリーン及び前面投射型スクリーンの何れとしても好適に使用することができる。さらに、前記構成によれば、光源の光路に配設されたときの光源光の色変化が小さい本発明の光拡散体を成形してなるので、投影画像の色再現性を向上できる。【００１４】
本発明の半透明建材は、本発明の光拡散体を成形してなることを特徴としている。【００１５】
本発明の半透明建材は、良好な光拡散性及び良好な光透過性を有し、かつ光源の光路に配設されたときの光源光の色変化が小さい本発明の光拡散体を成形してなるので、各種の半透明建材として好適に使用することができる。
【発明の効果】
【００１６】
本発明によれば、光源の光路に配設されたときの光源光の色変化が小さく、かつ、光拡散性を持ちつつ良好な光透過性を有する光拡散体、照明カバー、画像投影用スクリーン、及び半透明建材を提供できる。
【図面の簡単な説明】
【００１７】
【図１】光拡散板（光拡散体）の透過光強度を、自動変角光度計を用いて測定した例を示すグラフである。
【発明を実施するための形態】
【００１８】
以下、本発明について詳細に説明する。
【００１９】
本発明の光拡散体は、熱可塑性樹脂中に透明粒子を添加してなる光拡散体であって、全光線透過率が、７５％以上であり、分散度（Ｄ５０）が２°以上であり、波長４６０ｎｍの直進光透過率と波長５８０ｎｍの直進光透過率との差が０．９６％以下である。
【００２０】
前記光拡散体の波長４６０ｎｍの直進光透過率と波長５８０ｎｍの直進光透過率との差は、０．９６％以下であればよいが、０．９５％以下であることがより好ましい。これにより、光源の光路に配設されたときの光源光の色変化がさらに小さい光拡散体を実現できる。
【００２１】
前記光拡散体の分散度（Ｄ５０）は、２°以上であればよいが、５°以上であることがより好ましい。これにより、さらに光拡散性に優れた光拡散体を実現できる。
【００２２】
前記光拡散体の全光線透過率は、７５％以上であればよいが、８０％以上であることがより好ましく、８５％以上であることがさらに好ましく、９０％以上であることが最も好ましい。これにより、光源からの出射光のより多くが光拡散体を透過する。従って、光源の光路に配設されたときの光源光の明るさの低下をさらに抑制できる。従って、前記光拡散体を用いて、さらに明るい光源光を出力可能な、光源を備える装置（照明やディスプレイ等）を実現できる。
【００２３】
前記光拡散体は、本願発明の光学効果を発現する条件であれば、その形状及び厚みに特に制限はないが、０．５〜３ｍｍの範囲内の厚みを有する光拡散板（板状の光拡散体）であることが好ましい。前記光拡散体がＬＥＤ電球や直管型ＬＥＤ等のＬＥＤ照明に使用される板状のＬＥＤ照明用光拡散カバー（光拡散板の１種）である場合、ＬＥＤ電球や直管型ＬＥＤの軽量化が望まれていることから、前記板状のＬＥＤ照明用光拡散カバーの厚み（板厚）は１〜２ｍｍの範囲内であることがより好ましい。
【００２４】
前記ＬＥＤ照明用光拡散カバーの大きさ及び形状は、特に制限されず、例えば、ＬＥＤ電球、直管型ＬＥＤ照明、ＬＥＤデスクスタンド、ＬＥＤシーリングライト等のＬＥＤ照明の発光部（ＬＥＤ照明用光拡散カバー以外の部分）の大きさ及び形状に合わせればよい。
【００２５】
〔透明粒子〕
前記透明粒子は、光透過性を有する粒子であればよい。前記透明粒子は、均一な屈折率を有する粒子（例えば、単一の材質からなる粒子や、同一の屈折率を有するコア及びシェルからなるコア・シェル型粒子）であってもよいし、屈折率が異なる複数の部分から構成される粒子（例えば、異なる屈折率を有するコア及びシェルからなるコア・シェル型粒子）であってもよい。
【００２６】
前記透明粒子は、個数平均粒子径が１〜２０μｍであり、個数平均粒子径の０．９〜１．１倍の粒子径を有する粒子の含有率を２で割った値と、個数平均粒子径の０．８〜１．２倍の粒子径を有する粒子の含有率を４で割った値との差の絶対値が１．０個数％以内であることが好ましい。ここで、前記透明粒子の直進光透過率（正透過率）が低い波長領域は前記透明粒子の粒子径に依存して変化するため、前記透明粒子の粒子径が均一であると、前記透明粒子の光透過の波長依存性が大きくなり易く、したがって前記光拡散体が光源の光路に配設されたときの光源光の色変化が大きくなり易い傾向がある。これに対し、前記の好ましい場合では、個数平均粒子径の０．９〜１．１倍の粒子径を有する粒子の含有率を２で割った値と、個数平均粒子径の０．８〜１．２倍の粒子径を有する粒子の含有率を４で割った値との差の絶対値が１．０個数％以内であるので、個数平均粒子径１〜２０μｍの０．８〜１．２倍の範囲内において頻度が比較的均一である（個数基準の粒度分布が略台形である）。そのため、粒子径が異なるために直進光透過率が低い波長領域の異なる複数種類の粒子群の個数（例えば、個数平均粒子径の０．８倍以上０．９倍未満の粒子径を有する粒子群、個数平均粒子径の０．９倍以上１．０倍未満の粒子径を有する粒子群、個数平均粒子径の１．０倍以上１．１倍以下の粒子径を有する粒子群、個数平均粒子径の１．１倍超１．２倍以下の粒子径を有する粒子群、の４種類の粒子群の個数）が互いに近いものとなる。その結果、各種類の粒子群の光透過の波長依存性を互いに補償することが可能であるので、前記光拡散体が光源の光路に配設されたときの光源光の色変化をより小さくすることが可能となる。
【００２７】
前記の好ましい場合において、前記透明粒子の個数平均粒子径が２〜２０μｍであることがより好ましく、前記透明粒子の個数平均粒子径が３〜２０μｍであることがさらに好ましく、前記透明粒子の個数平均粒子径が３〜１５μｍであることが最も好ましい。これにより、光源の光路に配設されたときの光源光の色変化がさらに小さい光拡散体を実現できる。
【００２８】
また、前記透明粒子が均一な屈折率を有する粒子である場合、前記透明粒子の個数平均粒子径は、２〜１５μｍの範囲内であることがより好ましく、３〜１０μｍの範囲内であることがさらに好ましく、３〜７μｍであることが最も好ましい。これにより、光源の光路に配設されたときの光源光の色変化がさらに小さい光拡散体を実現できる。
【００２９】
また、前記透明粒子が異なる屈折率を有するコア及びシェルからなるコア・シェル型粒子であり、前記シェルの屈折率が前記熱可塑性樹脂の屈折率とほぼ等しい場合、前記コアの個数平均粒子径は、２〜１５μｍの範囲内であることがより好ましく、３〜１０μｍの範囲内であることがさらに好ましく、３〜７μｍであることが最も好ましい。これにより、光源の光路に配設されたときの光源光の色変化がさらに小さい光拡散体を実現できる。
【００３０】
また、前記の好ましい場合において、前記透明粒子の個数分布は、個数平均粒子径の０．９〜１．１倍の粒子径を有する粒子の含有率を２で割った値と、個数平均粒子径の０．８〜１．２倍の粒子径を有する粒子の含有率を４で割った値との差の絶対値が０．８個数％以内であることがより好ましい。これにより、光源の光路に配設されたときの光源光の色変化がさらに小さい光拡散体を実現できる。
【００３１】
前記透明粒子の体積平均粒子径は、１〜２０μｍであることが好ましく、２〜２０μｍであることがより好ましく、２〜１５μｍであることがさらに好ましく、３〜１５μｍであることが最も好ましい。これにより、全光線透過率がさらに高い光拡散体を実現できる。
【００３２】
また、前記透明粒子が均一な屈折率を有する粒子である場合、前記透明粒子の体積平均粒子径は、１〜２０μｍの範囲内であることが好ましく、２〜１５μｍの範囲内であることがより好ましく、２〜１２μｍの範囲内であることがさらに好ましく、３〜１２μｍであることが最も好ましい。前記透明粒子の体積平均粒子径を上記範囲内に制御することで、全光線透過率がさらに高く、かつ光拡散性にさらに優れた光拡散体を実現できる。
【００３３】
また、前記透明粒子が異なる屈折率を有するコア及びシェルからなるコア・シェル型粒子であり、前記シェルの屈折率が前記熱可塑性樹脂の屈折率とほぼ等しい場合、前記コアの体積平均粒子径は、１〜２０μｍの範囲内であることが好ましく、２〜１５μｍの範囲内であることがより好ましく、２〜１５μｍであることがさらに好ましく、３〜１５μｍであることが最も好ましい。前記コアの体積平均粒子径を上記範囲内に制御することで、全光線透過率がさらに高く、かつ光拡散性にさらに優れた光拡散体を実現できる。
【００３４】
また、前記透明粒子の粒子径の変動係数は、２０〜４０％の範囲内であることが好ましい。前記透明粒子の粒子径の変動係数が２０％未満であると、前記透明粒子の光透過の波長依存性が大きくなり易く、したがって前記光拡散体が光源の光路に配設されたときの光源光の色変化が大きくなり易い傾向がある。前記透明粒子の粒子径の変動係数が４０％を超えると、光を透過しにくい微小粒子の数が多くなったり光を拡散しにくい粗大粒子の数が多くなったりするので、前記透明粒子の粒子径の変動係数が４０％以下である場合と比較して光透過性や光拡散性が低下する可能性がある。
【００３５】
前記透明粒子の材質（透明粒子を構成する物質）としては、例えば、架橋（メタ）アクリル系樹脂、架橋スチレン系樹脂、ポリウレタン系樹脂、ポリエステル系樹脂、シリコーン系樹脂、フッ素系樹脂、これらの共重合体等の合成樹脂；シリカ、炭酸カルシウム、硫酸バリウム等の無機物等が挙げられる。これらの材質のうち、合成樹脂が好適であり、架橋（メタ）アクリル系樹脂、架橋スチレン系樹脂、及びこれらの共重合体（架橋（メタ）アクリル−スチレン共重合体）、並びにシリコーン系樹脂がさらに好適であり、架橋（メタ）アクリル系樹脂、架橋スチレン系樹脂、及びこれらの共重合体が最も好適である。前記熱可塑性樹脂がポリカーボネートである場合には、架橋（メタ）アクリル系樹脂が最も好適である。これら透明粒子は、１種のみを用いてもよく２種以上を組み合わせて用いてもよい。なお、本明細書において、「（メタ）アクリル」はメタクリル又はアクリルを意味するものとする。
【００３６】
前記透明粒子が、架橋（メタ）アクリル系樹脂、架橋スチレン系樹脂、これらの共重合体等のような、架橋性単量体（２つ以上のエチレン性不飽和基を有する化合物）を含むビニル系単量体（少なくとも１つのエチレン性不飽和基を有する化合物）の重合体からなる場合、前記重合体は、架橋性単量体に由来する構造単位を、１〜５０重量％含むことが好ましく、５〜３０重量％含むことがより好ましい。前記の範囲である場合、透明粒子中に高いレベルで３次元的な網目構造を構築することができ、その結果、光拡散性により優れた光拡散体を実現できる。
【００３７】
前記架橋性単量体としては、例えば、メタクリル酸アリル、エチレングリコールジ（メタ）アクリレート、ジエチレングリコールジ（メタ）アクリレート、トリエチレングリコールジ（メタ）アクリレート、ノナエチレングリコールジ（メタ）アクリレート、テトラデカエチレングリコールジ（メタ）アクリレート、デカエチレングリコールジ（メタ）アクリレート、ペンタデカエチレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、グリセリンジ（メタ）アクリレート、トリメチロールプロパントリ（メタ）アクリレート、ペンタエリスリトールテトラ（メタ）アクリレート、フタル酸ジエチレングリコールジ（メタ）アクリレート、カプロラクトン変性ジペンタエリスルトールヘキサ（メタ）アクリレート、カプロラクトン変性ヒドロキシピバリン酸エステルネオペンチルグリコールジアクリレート、ポリエステルアクリレート、ウレタンアクリレート等の（メタ）アクリル酸エステル系多官能単量体；ジビニルベンゼン、ジビニルナフタレンおよびこれらの誘導体である芳香族ビニル系多官能単量体が挙げられる。これら架橋性単量体は２種以上を組み合わせて用いることもできる。なお、本明細書において、「（メタ）アクリレート」はメタクリレート又はアクリレートを意味するものとする。
【００３８】
前記架橋（メタ）アクリル系樹脂は、単官能（メタ）アクリル系単量体を含んでいる。上記単官能（メタ）アクリル系単量体としては、１つのアクリロイルオキシ基又はメタクリロイルオキシ基を有する化合物であれば特に限定されるものではなく、例えば、アクリル酸、アクリル酸メチル、アクリル酸エチル、アクリル酸ｎ−ブチル、アクリル酸イソブチル、アクリル酸ドデシル、アクリル酸ステアリル、アクリル酸２−エチルヘキシル、アクリル酸テトラヒドロフルフリル、メタクリル酸、メタクリル酸メチル、メタクリル酸エチル、メタクリル酸ｎ−プロピル、メタクリル酸ｎ−ブチル、メタクリル酸イソブチル、メタクリル酸ｎ−オクチル、メタクリル酸ドデシル、メタクリル酸２−エチルヘキシル、メタクリル酸ステアリル等が挙げられる。これら単官能（メタ）アクリル系単量体は、１種を単独で用いてもよく、２種以上を混合して用いてもよい。
【００３９】
前記スチレン系樹脂は、単官能スチレン系単量体を含んでいる。上記単官能スチレン系単量体としては、１つのエチレン性不飽和基を有するスチレン類であれば特に限定されるものではなく、例えば、スチレン、ｏ−メチルスチレン、ｍ−メチルスチレン、ｐ−メチルスチレン、α−メチルスチレン等が挙げられる。これら単官能スチレン系単量体は、１種を単独で用いてもよく、２種以上を混合して用いてもよい。なお、架橋（メタ）アクリル系樹脂及び架橋スチレン系樹脂の共重合体は、上記単官能（メタ）アクリル系単量体及び上記単官能スチレン系単量体を含んでいる。
【００４０】
前記透明粒子の屈折率は、熱可塑性樹脂の屈折率と異なっていればよいが、熱可塑性樹脂の屈折率との屈折率差が０．０１〜０．２の範囲内であることが好ましく、熱可塑性樹脂の屈折率との屈折率差が０．０２〜０．１の範囲内であることがより好ましい。
【００４１】
前記樹脂粒子の形状は、特に限定されるものではないが、球状であることが好ましい。
【００４２】
前記樹脂粒子は、光拡散体全体にわたって均一に熱可塑性樹脂中に分散させてもよく、熱可塑性樹脂の入光面側及び／又は出光面側に樹脂粒子の層として設けてもよい。
【００４３】
前記光拡散体における透明粒子の添加量は、本願発明の光学効果を発現する条件であれば特に限定されないが、０．５〜２．０重量％の範囲内であることが好ましく、０．５〜１．５重量％の範囲内であることがより好ましい。透明粒子の添加量を０．５重量％以上にすることで、光拡散体の光拡散性をより高くすることができる。また、透明粒子の添加量を２．０重量％以下にすることで、前記光拡散体の全光線透過率をより高くすることができる。
【００４４】
〔熱可塑性樹脂〕
前記熱可塑性樹脂は、全光線透過率が７５％以上の光拡散体を実現できる程度の透明性を有するものであれば特に限定されるものではないが、例えば、ポリカーボネート樹脂；アセチルセルロース、ニトロセルロース、アセチルブチルセルロース、エチルセルロース、メチルセルロース等のセルロース誘導体；酢酸ビニルの単独重合体又は共重合体、塩化ビニルの単独重合体又は共重合体、塩化ビニリデンの単独重合体又は共重合体；ポリビニルホルマール、ポリビニルブチラール等のアセタール系樹脂；アクリル樹脂（ポリアクリル酸エステル）及びその共重合樹脂、メタクリル樹脂（ポリメタクリル酸エステル）及びその共重合樹脂等の（メタ）アクリル系樹脂；アクリロニトリル−ブタジエン−スチレン共重合樹脂（ＡＢＳ樹脂）；ポリスチレン樹脂；ポリアミド樹脂；線状ポリエステル樹脂等が挙げられる。
【００４５】
本発明の光拡散体は、波長４６０ｎｍの光及び波長５８０ｎｍの光の両方を含む光源に使用される光拡散体、例えばＬＥＤ光源用光拡散体や蛍光灯用光拡散体等として利用できるが、ＬＥＤ光源は一般に出射光に含まれる波長４６０ｎｍの光及び波長５８０ｎｍの光の割合が多いため、ＬＥＤ照明用光拡散カバーやディスプレイ用光拡散シート等のＬＥＤ光源用光拡散体として好適である。前記ＬＥＤ照明用光拡散カバーは、ＬＥＤ光源を備えるＬＥＤ照明（例えば、ＬＥＤ電球（電球型ＬＥＤ照明）、直管型ＬＥＤ照明、ＬＥＤデスクスタンド（ＬＥＤデスクスタンドライト）、ＬＥＤシーリングライト等）に使用され、前記ＬＥＤ光源を囲んでＬＥＤ光源からの光を拡散させるものである。前記ディスプレイ用光拡散シートは、ＬＥＤ光源を用いたディスプレイ（例えば、ＬＥＤ光源を用いた液晶ディスプレイ）に使用され、前記ＬＥＤ光源に重ねられて前記ＬＥＤ光源からの光を拡散させるものである。
【００４６】
〔照明カバー〕
本発明の光拡散体は、例えば、蛍光灯、発光ダイオード（ＬＥＤ）等の各種光源を用いた照明器具において、光源を覆う照明カバーとして使用することができる。本発明の照明カバーは、本発明の光拡散体を成形してなるものである。本発明の光拡散体の形状は、特に限定されず、その用途により種々の形状とすることができる。例えば、本発明の光拡散体が照明カバーとして使用される場合、その光拡散体の形状は、半円筒形状、円筒状、平板形状、ドーム形状（半球形状）、洋梨形状、蝋燭の炎の形に類似した形状等とされ得る。
【００４７】
本発明の照明カバーと共に照明器具に使用される光源については、その光量は特に限定されず、自動車内壁面に設置される車内用照明のような小光量光源から、水銀灯や水銀灯代替ＬＥＤのような大光量光源まで幅広く使用できる。
【００４８】
また、本発明の光拡散体は、各波長の透過率がほぼ変わらない。そのため、本発明の照明カバーは、色評価用照明に使用される照明カバーとして好適である。すなわち、本発明の照明カバーは、色評価用光源を用いた色評価用照明において、光源を覆う照明カバーとして好適である。
【００４９】
前記色評価用照明は、印刷物等の評価対象物の色評価を行うときに評価対象物を照明するものである。前記色評価用光源は、特に限定されないが、平均演色評価数（Ｒａ）が高く自然光に近いほうが好ましい。具体的には、色評価用光源は、Ｒａが９０以上であることが好ましく、Ｒａが９５以上であることがより好ましく、Ｒａが９７以上であることがさらに好ましい。さらに、色評価用光源は、特殊演色評価数（Ｒｉ（ｉ＝９〜１５））が高いほうが好ましい。具体的には、色評価用光源は、Ｒｉ（ｉ＝９〜１５）が７０以上であることが好ましく、Ｒｉが７５以上であることがより好ましく、Ｒｉが８０以上であることがさらに好ましい。また、前記色評価用照明は、色温度が５０００Ｋであることが好ましい。
【００５０】
〔画像投影用スクリーン〕
本発明の画像投影用スクリーンは、本発明の光拡散体を成形してなるものである。本発明の画像投影用スクリーンは、画像投影用スクリーンの厚みによらず光源光の色再現性が高い。これにより、見る角度によらず色再現性の良い均質な画像投影用スクリーンを提供することができる。本発明の画像投影用スクリーンは、背面投射型スクリーン及び前面投射型スクリーンの何れとしても好適に使用することができる。
【００５１】
〔半透明建材〕
本発明の半透明建材は、本発明の光拡散体を成形してなるものである。本発明の半透明建材は、良好な光透過性を有しており、かつ、散乱反射性及び透過視認性が波長によって変化しないことから、各種の半透明建材として好適に使用することができる。本発明の半透明建材は、具体的には、曇りガラス板や従来の半透明樹脂板などの従来の半透明基材に代えて本発明の光拡散体を用いた各種の半透明建材、例えば、半透明の窓、半透明のパーティション等として使用できる。
【００５２】
〔他の用途〕
本発明の光拡散体は、光透過性が高く、かつ色再現性が高いことから、映像コンテンツなどを投影する光学フィルムや液晶表示装置用の光拡散基材（基板）として用いてもよい。
【実施例】
【００５３】
以下、実施例及び比較例により本発明を説明するが、本発明はこれに限定されるものではない。【００５４】
まず、以下の実施例及び比較例で使用する透明粒子の、体積平均粒子径、粒子径の変動係数、個数平均粒子径、個数平均粒子径の０．９〜１．１倍の粒子径を有する粒子の含有率、及び０．８〜１．２倍の粒子径を有する粒子の含有率の測定方法、並びに、個数基準の粒度分布が略台形であるかの判定方法を説明する。【００５５】
〔透明粒子の体積平均粒子径の測定方法〕
透明粒子の体積平均粒子径は、孔径２０〜４００μｍの細孔に電解質溶液を満たし、当該電解質溶液を粒子が通過する際の電解質溶液の導電率変化から体積を求めることによって、計算した。具体的には、透明粒子の体積平均粒子径は、コールター方式精密粒度分布測定装置「マルチサイザーＩＩＩ」（ベックマンコールター株式会社製）を用いて測定した体積平均粒子径（体積基準の粒度分布における算術平均径）である。なお、測定に際しては、Ｃｏｕｌｔｅｒ  Ｅｌｅｃｔｒｏｎｉｃｓ  Ｌｉｍｉｔｅｄ発行の「Ｒｅｆｅｒｅｎｃｅ  ＭＡＮＵＡＬ  ＦＯＲ  ＴＨＥ  ＣＯＵＬＴＥＲ  ＭＵＬＴＩＳＩＺＥＲ」（１９８７）に従って、測定する粒子の粒子径に適合したアパチャーを用いて「マルチサイザーＩＩＩ」のキャリブレーションを行い、測定する。【００５６】
具体的には、透明粒子０．１ｇを０．１重量％ノニオン系界面活性剤溶液１０ｍｌ中にタッチミキサー及び超音波を用いて分散させて分散液とする。「マルチサイザーＩＩＩ」本体に備え付けの、測定用電解液「ＩＳＯＴＯＮ（登録商標）ＩＩ」（ベックマンコールター株式会社製）を満たしたビーカー中に、前記分散液を緩く攪拌しながらスポイトで滴下して、「マルチサイザーＩＩＩ」本体画面の濃度計の示度を１０％前後に合わせる。次に、「マルチサイザーＩＩＩ」本体に、アパチャーサイズ（径）、Ｃｕｒｒｅｎｔ（アパチャー電流）、Ｇａｉｎ（ゲイン）、Ｐｏｌａｒｉｔｙ（内側電極の極性）をＣｏｕｌｔｅｒ  Ｅｌｅｃｔｒｏｎｉｃｓ  Ｌｉｍｉｔｅｄ発行のＲＥＦＥＲＥＮＣＥ  ＭＡＮＵＡＬ  ＦＯＲ  ＴＨＥ  ＣＯＵＬＴＥＲ  ＭＵＬＴＩＳＩＺＥＲ（１９８７）に従って入力し、ｍａｎｕａｌ（手動モード）で体積基準の粒度分布を測定する。測定中はビーカー内を気泡が入らない程度に緩く攪拌しておき、透明粒子１０万個の粒度分布を測定した時点で測定を終了する。透明粒子の体積平均粒子径は、測定した１０万個の透明粒子の粒子径の平均値であり、体積基準の粒度分布における算術平均径を意味する。【００５７】
〔透明粒子の粒子径の変動係数の算出方法〕
透明粒子の粒子径の変動係数（以下「ＣＶ値」と称する）を、前述の体積基準の粒度分布の測定を行った際の標準偏差（σ）および体積平均粒子径（ｘ）から、以下の式により算出する。【００５８】
ＣＶ値（％）＝（σ／ｘ）×１００
〔透明粒子の個数平均粒子径の測定方法〕
透明粒子の個数基準の粒度分布を、前述の「透明粒子の体積平均粒子径の測定方法」において体積基準の粒度分布測定を行った際と同様にして測定し、この個数基準の粒度分布の算術平均を個数平均粒子径とした。【００５９】
〔透明粒子の個数平均粒子径の０．９〜１．１倍の粒子径を有する粒子の含有率、及び個数平均粒子径の０．８〜１．２倍の粒子径を有する粒子の含有率の測定方法〕
前述の「透明粒子の体積平均粒子径の測定方法」において測定された透明粒子の個数基準の粒度分布（粒子径分布）及び個数平均粒子径から、個数平均粒子径の０．９〜１．１倍の粒子径を有する粒子の含有率、及び個数平均粒子径の０．８〜１．２倍の粒子径を有する粒子の含有率を求めた。【００６０】
〔透明粒子の個数基準の粒度分布が略台形であるかの判定方法〕
前項の測定方法で測定された個数平均粒子径の０．９〜１．１倍の粒子径を有する粒子の含有率を２で割った値と、個数平均粒子径の０．８〜１．２倍の粒子径を有する粒子の含有率を４で割った値との差の絶対値が１．０個数％以内である透明粒子を、略台形の個数基準の粒度分布を有する透明粒子と判定した。【００６１】
〔透明粒子の屈折率の測定方法〕
透明粒子の屈折率の測定はベッケ法により行う。このベッケ法による屈折率の測定においては、スライドガラス上に透明粒子を載せ、屈折液（予想される屈折率辺りの範囲、例えば１．５３８〜１．５６４の範囲の屈折率を有するＣＡＲＧＩＬＬＥ社製のカーギル標準屈折液の屈折液を、屈折率差０．００２刻みで複数準備する）を滴下する。そして、透明粒子と屈折液をよく混ぜた後、下方から岩崎電気株式会社製の高圧ナトリウムランプ（型番「ＮＸ３５」、中心波長５８９ｎｍ）の光を照射しながら、上方から光学顕微鏡により透明粒子の輪郭を観察する。【００６２】
なお、光学顕微鏡による観察は、透明粒子の輪郭が確認できる倍率での観察であれば特に問題ないが、粒子径５μｍの透明粒子であれば、５００倍程度の倍率で観察することが適当である。上記操作により、透明粒子の屈折率と屈折液の屈折率とが近いほど透明粒子の輪郭が見えにくくなることから、屈折液中の透明粒子の輪郭が見えない、あるいは屈折液中の透明粒子の輪郭が最も判りにくい屈折液の屈折率をその透明粒子の屈折率と等しいと判断する。また、屈折率差が０．００２である２種類の屈折液の間で透明粒子の見え方に違いがない場合は、これら２種類の屈折液の中間の値を当該透明粒子の屈折率と判断する。例えば、屈折率１．５５４及び１．５５６の屈折液それぞれで試験をしたときに、両屈折液で透明粒子の見え方に違いがない場合は、これら屈折液の中間値１．５５５を透明粒子の屈折率と判定する。上記の測定は、試験室気温２３℃〜２７℃の環境下で実施する。【００６３】
次に、以下の実施例及び比較例に係る光拡散体の、全光線透過率、分散度（Ｄ５０）、光拡散性、及び波長４６０ｎｍの直進光透過率と波長５８０ｎｍの直進光透過率との差の測定方法、並びに、光源光の色変化の目視判定方法について説明する。なお、以下の実施例及び比較例に係る光拡散体の全光線透過率及び分散度の測定では、後述する実施例及び比較例と同様の方法で得た、後述する実施例及び比較例の光拡散カバーと同じ厚さ（１ｍｍ又は２ｍｍ）、平面サイズ５０ｍｍ×１００ｍｍの平板（プレート）状の光拡散カバーを測定対象とする。【００６４】
〔光拡散体の全光線透過率の測定方法〕
光拡散体の全光線透過率はＪＩＳ  Ｋ  ７３６１に従って測定する。具体的には、全光線透過率を、日本電色工業株式会社製のヘーズメーター「ＮＤＨ−４０００」を使用して測定する。測定サンプル数ｎ＝１０として、これら１０個の測定サンプルの全光線透過率（％）の平均値を算出し、この平均値を光拡散体の全光線透過率（％）とする。【００６５】
〔光拡散体の分散度（Ｄ５０）の測定方法〕
光拡散体表面に対してその法線方向から光を当てたときに、光透過率が直進光透過率の５０％になる透過角として定義される光拡散体の分散度（Ｄ５０）は、自動変角光度計（株式会社村上色彩技術研究所製「ゴニオフォトメータＧＰ−２００」）を用いて以下の手順で求める。【００６６】
自動変角光度計の光源からの直進光を、光源から７５ｃｍの距離に設置した光拡散体に対して光拡散体表面の法線方向から当てる。光拡散体を透過した光の強度を可動式受光器にて受光角度を変化させながら測定する。測定された強度を透過率に換算し、光拡散体表面の法線方向に対する受光方向の角度（透過角）に対応させて透過率をグラフにプロットする。このグラフから、光透過率が光拡散体表面の法線方向の光の透過率（直進光透過率；透過角が０度のときの光透過率）の５０％になるところの角度（透過角）を求める。この角度（透過角）を分散度（Ｄ５０）と称する。この分散度（Ｄ５０）の単位は「°（度）」である。また、分散度（Ｄ５０）は、大きいほど光拡散性に優れていることを意味する。【００６７】
図１は、光拡散板（光拡散体）の透過光強度を、自動変角光度計を用いて測定した例である。縦軸は透過光強度の相対値で、この値が５０％時のグラフのプロット点から垂線を引き、横軸との交点を求める。この横軸の値は角度（°）であり、分散度（Ｄ５０）と呼ぶ。この図５に示す測定結果では、分散度（Ｄ５０）は５７．３°となる。なお、分散度（Ｄ５０）は、横軸の原点０°の左右２つの値（透過光強度が５０％のときの角度の値）の絶対値の相加平均とする。【００６８】
〔光拡散体の光拡散性の測定方法〕
光拡散体の光拡散性は、自動変角光度計（株式会社村上色彩技術研究所製「ゴニオフォトメータＧＰ−２００」）を用いて以下の手順で求める。【００６９】
自動変角光度計の光源からの直進光を、光源から７５ｃｍの距離に設置した光拡散体に対して光拡散体表面の法線方向から当てる。光拡散体を透過した光の強度を、光拡散体表面の法線方向に対する受光角度（透過角）がそれぞれ０度及び７０度となる位置で可動式受光器にて測定し、この強度を透過率に換算することにより、透過角０度の透過光強度（直進光透過率）Ｉ０及び透過角７０度の透過光強度Ｉ７０を求める。透過角０度の透過光強度に対する透過角７０度の透過光強度Ｉ７０／Ｉ０を光拡散性とする。【００７０】
〔波長４６０ｎｍの直進光透過率と波長５８０ｎｍの直進光透過率との差の測定方法〕
まず、光拡散体を５０ｍｍ×２５ｍｍの平面サイズに切り出して、測定試料とした。次いで、測定試料を、気温２０℃、相対湿度６５％に設定した恒温恒湿室に１時間以上静置することによって状態調整した後、測定試料の分光光度測定を行う。【００７１】
気温２０℃、相対湿度６５％に設定した恒温恒湿室内で、積分球を装着していない紫外可視光分光光度計（ＵＶ−ＶＩＳＩＢＬＥ  ＳＰＥＣＴＲＯＰＨＯＴＯＭＥＴＥＲ）（株式会社島津製作所製、型番「ＵＶ−２４５０」）に前記測定試料をセットして波長３００ｎｍ〜８００ｎｍの光の直進光透過率を測定する。具体的には、まず、前記紫外可視光分光光度計に対して、前記紫外可視光分光光度計に付属のフィルムホルダをセットする。次に、前記紫外可視光分光光度計により波長３００ｎｍ〜８００ｎｍの光の透過率（直進光透過率）を測定し、波長５００ｎｍの光の透過率（透過光強度）が１００％となるように前記紫外可視光分光光度計を補正する。次に、前記フィルムフォルダに前記測定試料をセットし、波長４６０ｎｍの透過率（直進光透過率）及び波長５８０ｎｍの透過率（直進光透過率）を測定する。波長４６０ｎｍの透過率（直進光透過率）から波長５８０ｎｍの透過率（直進光透過率）を引いた値の絶対値（差分）を、波長４６０ｎｍの直進光透過率と波長５８０ｎｍの直進光透過率との差とする。【００７２】
測定条件及び紫外可視光分光光度計のパラメーター（装置パラメーター）は、以下の通りとする。
（測定条件）
・測定波長範囲：３００ｎｍ〜８００ｎｍ
・スキャンスピード：中速
・サンプリングピッチ：１ｎｍ
・測定モード：シングル
（装置パラメーター）
・測光値：透過
・スリット巾：２．０ｍｍ
・光源切替波長：３６０ｎｍ
・Ｓ／Ｒ切替：標準【００７３】
〔光拡散体の光源光の色変化の目視判定方法〕
光源としてＬＥＤ光源（アイリスオーヤマ株式会社製、商品名「ＥＣＯＬＵＸ（商標）  ＨＥ」、色温度：５０００Ｋ、平均演色評価数Ｒａ：８０以上）を用いた直管型照明器具を点灯させ、その直管型照明器具から２０ｃｍ離した位置に光拡散体を設置し、目視で光源光の色（光源から光拡散体を透過して目に達する光の色）に光拡散体の配設前からの変化が見られなかった場合を○とし、目視で光源光の色に光拡散体の配設前からの変化が見られたか、あるいは光拡散体が不透明であるために目視で光源光の色が確認できなかった場合を×とし、変化が見られた場合については目視で観測された光源光の色を記録した（表１では括弧書きで併記）。表１では、光拡散体が不透明であるために目視で光源光の色が確認できない場合については、「（不透明）」と記載した。【００７４】
ＬＥＤ光源を用いた直管型照明器具に代えて、光源として蛍光灯（東芝ライテック株式会社製、商品名「ワットブライター（登録商標）ＦＬＲ４０ＳＷ／Ｍ／３６」、色温度：４２００Ｋ、平均演色評価数Ｒａ＝６１）を用いた直管型照明器具を用いて、上記と同様の目視判定を行った。【００７５】
〔光拡散体の画像投影用スクリーンとしての目視評価〕
画像投影用スクリーンの１種である透過型スクリーン（背面投射型スクリーン）として光拡散体を使用した際の像の鮮明さ、画像投影用スクリーンの他の１種である投影型スクリーン（前面投射型スクリーン）として光拡散体を使用した際の像の鮮明さ、及びプロジェクター光源光の色変化の目視判定の３つの評価項目について評価を行った。【００７６】
まず、映像投影装置として投影型プロジェクター（富士ゼロックス株式会社製、商品名「ＸＰ３０００ＪＸ」）を用い、光拡散体を透過型スクリーンとして用い、投影型プロジェクターから光拡散体へ映像を投影し、光拡散体を透過型スクリーンとして使用した際の像の鮮明さを評価した。【００７７】
また、光拡散体を投影型スクリーンとして用いる以外は、光拡散体を透過型スクリーンとして使用した際の像の鮮明さの評価と同様にして、光拡散体を投影型スクリーンとして使用した際の像の鮮明さを評価した。【００７８】
また、プロジェクター光源光の色変化の目視判定を以下のようにして行った。映像投影装置として前記の投影型プロジェクターを用い、プロジェクターの光源として２６０Ｗ超高圧水銀ランプを使用し、プロジェクターのレンズ部分から２ｍ離れた位置に投影面と平行になるように光拡散体を設置した。設置した光拡散体を通してプロジェクターのレンズを覗き、光拡散体を上下左右に４５度ずつ傾けながら光源光の色を観察し、全ての角度で色が変化しない場合を合格とした。そして、これら３つの評価項目の全てが合格の場合を○とし、２つの評価項目が合格の場合を△とし、合格の評価項目が１つ以下である場合を×として評価を行った。また、表１において、△の場合のうち、プロジェクター光源光の色変化の目視判定が不合格である場合については、括弧書きで「色変化×」と併記した。【００７９】
〔樹脂粒子（Ａ）の製造方法〕
内容積５Ｌのステンレスビーカーに、水性媒体である純水３０００ｇ、界面活性剤であるラウリル硫酸ナトリウム２．４ｇ（純水１００００００重量部に対して８００重量部）、及び分散安定剤であるピロ燐酸マグネシウム９０ｇを投入し、水相を調製した。【００８０】
水相の調製に使用したステンレスビーカーとは別のステンレスビーカーに、単官能（メタ）アクリル系単量体としてのメタクリル酸メチル２５０ｇと、単官能スチレン系単量体としてのスチレン７００ｇと、架橋性単量体としてのエチレングリコールジメタクリレート（ＥＧＤＭＡ）５０ｇと、連鎖移動剤であるｎ−ドデシルメルカプタン３ｇと、重合開始剤である２，２−アゾビス−（２，４−ジメチルバレロニトリル）９ｇ及びｔｅｒｔ−ブチルパーオキシ−２−エチルヘキサノエート４ｇとを投入し、十分に攪拌して油相を調製した。【００８１】
調製した油相を、先に調製した水相に加え、プライミクス株式会社製「Ｔ．Ｋ．ホモミクサー」を用いて回転数５０００ｒｐｍで５分間攪拌し、一次懸濁液を得た。次いで、得られた一次懸濁液を、株式会社パウレック製「マイクロフルイダイザー」を用いて、２００ＭＰａの圧力下に「マイクロフルイダイザー」に１回通して、二次懸濁液を作製した。この二次懸濁液を攪拌機および温度計を備えた容量５Ｌの反応器に移し、その後、単量体（モノマー）混合物（メタクリル酸メチル、スチレン、及びエチレングリコールジメタクリレート）を６０℃で５時間重合させてから、１１０℃で２時間加熱した後、３０℃まで冷却し、樹脂粒子を含むスラリーを得た。【００８２】
次に、樹脂粒子を含むスラリーに対して、スラリーのｐＨが２以下になるまで塩酸を加えて、ピロ燐酸マグネシウムを分解した。次に、塩酸が加えられた樹脂粒子を含むスラリーを、遠心脱水機を用いて、洗浄後の水のｐＨが６〜７になるまで水で洗浄した後、脱水した。これにより、脱水ケーキが得られた。得られた脱水ケーキを、真空乾燥機を用いてジャケット温度６０℃で２０時間真空乾燥した。次に、乾燥させた脱水ケーキを４００メッシュ（目開き０．０３４ｍｍ）の篩に通して、樹脂粒子（Ａ）を得た。【００８３】
この樹脂粒子（Ａ）の体積平均粒子径は、上記測定方法により測定したところ、５．５μｍであった。また、樹脂粒子（Ａ）のＣＶ値は、上記算出方法により算出したところ、５２．９％であった。また、この樹脂粒子（Ａ）の屈折率は、上記した測定方法により測定したところ１．５６４であった。この樹脂粒子（Ａ）は、個数平均粒子径が３．７μｍであり、個数平均粒子径の０．９倍（３．３μｍ）以上で個数平均粒子径の１．１倍（４．１μｍ）以下の粒子径を有する粒子の含有率が２７．８個数％であり、個数平均粒子径の０．８倍（３．０μｍ）以上で個数平均粒子径の１．２倍（４．４μｍ）以下の粒子径を有する粒子の含有率が４４．１個数％であった。【００８４】
〔樹脂粒子（Ｂ）の製造方法〕
ラウリル硫酸ナトリウムの量を０．９ｇに変更し、ピロ燐酸マグネシウムの量を６０ｇに変更したこと以外は、上記した樹脂粒子（Ａ）の製造方法と同様にして、樹脂粒子（Ｂ）を得た。【００８５】
この樹脂粒子（Ｂ）の体積平均粒子径は、上記測定方法により測定したところ、７．５μｍであった。また、樹脂粒子（Ｂ）のＣＶ値は、上記算出方法により算出したところ、２９．６％であった。また、この樹脂粒子（Ｂ）の屈折率は、上記した測定方法により測定したところ１．５６４であった。この樹脂粒子（Ｂ）は、個数平均粒子径が５．７μｍであり、個数平均粒子径の０．９倍（５．１μｍ）以上で個数平均粒子径の１．１倍（６．３μｍ）以下の粒子径を有する粒子の含有率が２５．５個数％であり、個数平均粒子径の０．８倍（４．６μｍ）以上で個数平均粒子径の１．２倍（６．８μｍ）以下の粒子径を有する粒子の含有率が４４．４個数％であった。【００８６】
〔樹脂粒子（Ｃ）の製造方法〕
ラウリル硫酸ナトリウムの量を０．６ｇに変更し、ピロ燐酸マグネシウムの量を６０ｇに変更したこと以外は、上記した樹脂粒子（Ａ）の製造方法と同様にして、樹脂粒子（Ｃ）を得た。【００８７】
この樹脂粒子（Ｃ）の体積平均粒子径は、上記測定方法により測定したところ、１１．３μｍであった。また、樹脂粒子（Ｃ）のＣＶ値は、上記算出方法により算出したところ、２３．９％であった。また、この樹脂粒子（Ｃ）の屈折率は、上記した測定方法により測定したところ１．５６４であった。この樹脂粒子（Ｃ）は、個数平均粒子径が８．３μｍであり、個数平均粒子径の０．９倍（７．５μｍ）以上で個数平均粒子径の１．１倍（９．１μｍ）以下の粒子径を有する粒子の含有率が１４．８個数％であり、個数平均粒子径の０．８倍（６．６μｍ）以上で個数平均粒子径の１．２倍（１０．０μｍ）以下の粒子径を有する粒子の含有率が３４．５個数％であった。【００８８】
〔樹脂粒子（Ｄ）の製造方法〕
「Ｔ．Ｋ．ホモミクサー」を用いた撹拌を回転数８０００ｒｐｍで１５分間に変更し、「マイクロフルイダイザー」を用いて二次懸濁液を作製する処理を行わずに一次懸濁液をそのまま重合に用いたこと以外は、「樹脂粒子（Ａ）の製造方法」と同様にして、樹脂粒子（Ｄ）を得た。【００８９】
この樹脂粒子（Ｄ）の体積平均粒子径は、上記測定方法により測定したところ、５．５μｍであった。また、樹脂粒子（Ｄ）のＣＶ値は、上記算出方法により算出したところ、３３．２％であった。また、この樹脂粒子（Ｄ）の屈折率は、上記した測定方法により測定したところ１．５６４であった。この樹脂粒子（Ｄ）は、個数平均粒子径が３．３μｍであり、個数平均粒子径の０．９倍（３．０μｍ）以上で個数平均粒子径の１．１倍（３．６μｍ）以下の粒子径を有する粒子の含有率が１３．０個数％であり、個数平均粒子径の０．８倍（２．６μｍ）以上で個数平均粒子径の１．２倍（４．０μｍ）以下の粒子径を有する粒子の含有率が３０．２個数％であった。【００９０】
〔実施例１〕
上記製造方法により得られた屈折率１．５６４の樹脂粒子（Ａ）０．０９重量部と、屈折率１．５６４の樹脂粒子（Ｂ）０．２重量部と、屈折率１．５６４の樹脂粒子（Ｃ）０．７１重量部とを混合して、透明粒子としての混合樹脂粒子を得た。この混合樹脂粒子の体積平均粒子径は、上記測定方法により測定したところ、１０．２μｍであった。また、この混合樹脂粒子のＣＶ値は、上記算出方法により算出したところ、３３．７％であった。また、この混合樹脂粒子は、個数平均粒子径は５．８μｍであり、個数平均粒子径の０．９倍（５．２μｍ）以上で個数平均粒子径の１．１倍（６．４μｍ）以下の粒子径を有する粒子の含有率が１３．５個数％であり、個数平均粒子径の０．８倍（４．６μｍ）以上で個数平均粒子径の１．２倍（７．０μｍ）以下の粒子径を有する粒子の含有率が２７．０個数％であった。【００９１】
この混合樹脂粒子１．０重量部と、熱可塑性樹脂としてのアクリル系樹脂（住友化学株式会社製、商品名「スミペックス（登録商標）ＥＸ」、屈折率１．４９）１００重量部とを、ヘンシェルミキサーで１５分間混合し、混合物を得た。この混合物を単軸型押出機（株式会社ホシプラスチック製の「Ｒ５０」）を用いて温度２１０〜２６０℃、吐出量１０〜２５ｋｇ／ｈの条件で押出した。得られた押出物を水冷した後、ペレタイザーでカットして、ペレット状の光拡散性樹脂組成物を得た。【００９２】
次いで、得られたペレット状の光拡散性樹脂組成物を１０５℃で５時間予備乾燥して水分を十分に除去した後、得られたペレット状の光拡散性樹脂組成物を、キャビティ厚１ｍｍの金型を取り付けた射出成形機（日精樹脂工業株式会社製、型番「ＦＮＸ１４０」）を用いて温度２４０℃の条件で射出成形した。これにより、混合樹脂粒子の含有量が約１．０重量％で、光拡散カバー及び画像投影用スクリーンのそれぞれとして利用可能な厚み１ｍｍ、平面サイズ５０ｍｍ×５０ｍｍの平板状の光拡散板（光拡散体の１種）を製造した。【００９３】
〔実施例２〕
混合粒子の添加量を０．５重量部に変更したこと以外は実施例１と同様にして、光拡散カバー及び画像投影用スクリーンのそれぞれとして利用可能な厚み１ｍｍ、平面サイズ５０ｍｍ×５０ｍｍの平板状の光拡散板（光拡散体の１種）を製造した。【００９４】
〔実施例３〕
射出成形機に取り付ける金型のキャビティ厚を２ｍｍに変更したこと以外は実施例２と同様にして、光拡散カバー及び画像投影用スクリーンのそれぞれとして利用可能な厚み２ｍｍ、平面サイズ５０ｍｍ×５０ｍｍの平板状の光拡散板（光拡散体の１種）を製造した。【００９５】
〔比較例１〕
透明粒子として前記混合樹脂粒子１．０重量部に代えて樹脂粒子（Ａ）１．０重量部を用いたこと以外は実施例１と同様の方法により、光拡散カバー及び画像投影用スクリーンのそれぞれとして利用可能な光拡散板（光拡散体の１種）を得た。【００９６】
〔比較例２〕
透明粒子として前記混合樹脂粒子０．５重量部に代えて樹脂粒子（Ｂ）０．５重量部を用いたこと以外は実施例２と同様の方法により、光拡散カバー及び画像投影用スクリーンのそれぞれとして利用可能な光拡散板（光拡散体の１種）を得た。【００９７】
〔比較例３〕
透明粒子として前記混合樹脂粒子１．０重量部に代えて樹脂粒子（Ｂ）１．０重量部を用いたこと以外は実施例１と同様の方法により、光拡散カバー及び画像投影用スクリーンのそれぞれとして利用可能な光拡散板（光拡散体の１種）を得た。【００９８】
〔比較例４〕
透明粒子として前記混合樹脂粒子１．０重量部に代えて樹脂粒子（Ｄ）１．０重量部を用いたこと以外は実施例１と同様の方法により、光拡散カバー及び画像投影用スクリーンのそれぞれとして利用可能な光拡散板（光拡散体の１種）を得た。【００９９】
〔比較例５〕
特許文献１の実施例５に従って光拡散板を作製した。すなわち、熱可塑性樹脂であるメタクリル樹脂ビーズ（住友化学工業株式会社製、商品名「スミペックス（登録商標）ＥＸＡ」、屈折率１．４９）１００重量部と、透明粒子である架橋シリコン樹脂粒子（ＥＰ−２７２０、東レ・ダウコーニング株式会社製、平均粒子径２μｍ、屈折率１．４２）２．０重量部と、青系顔料である群青（有本化学工業株式会社製、型番「Ｐｌａｓｔ  Ｂｌｕｅ  ８５２０」）を１０ｐｐｍとをヘンシェルミキサーで混合した後、この混合物を単軸型押出機（株式会社ホシプラスチック製の「Ｒ５０」）を用いて温度２１０〜２６０℃、吐出量１０〜２５ｋｇ／ｈの条件で押出した。得られた押出物を水冷した後、ペレタイザーでカットして、ペレット状の光拡散性樹脂組成物を得た。【０１００】
次いで、得られたペレット状の光拡散性樹脂組成物を１０５℃で５時間予備乾燥して水分を十分に除去した後、得られたペレット状の光拡散性樹脂組成物を、キャビティ厚２ｍｍの金型を取り付けた射出成形機（日精樹脂工業株式会社製、型番「ＦＮＸ１４０」）を用いて温度２４０℃の条件で射出成形した。これにより、混合樹脂粒子の含有量が約２．０重量％で、光拡散カバー及び画像投影用スクリーンのそれぞれとして利用可能な厚み２ｍｍ、平面サイズ５０ｍｍ×５０ｍｍの平板状の光拡散板（光拡散体の１種）を製造した。【０１０１】
これら実施例及び比較例で得られた光拡散体（光拡散カバー及び画像投影用スクリーンのそれぞれとして利用可能な光拡散板）について、光学特性の評価（全光線透過率、分散度（Ｄ５０）、光拡散性、及び波長４６０ｎｍの直進光透過率と波長５８０ｎｍの直進光透過率との差の測定）と、光源光の色変化の目視判定と、画像投影用スクリーンとしての目視評価とを行った。【０１０２】
これら実施例及び比較例で得られた光拡散体の、厚み、全光線透過率、波長４６０ｎｍの光の直進光透過率と波長５８０ｎｍの光の直進光透過率との差、光拡散性、分散度（Ｄ５０）、光源光の色変化の目視判定結果、及び画像投影用スクリーンとしての目視評価結果を、これら実施例及び比較例で使用した透明粒子の屈折率、体積平均粒子径、ＣＶ値、個数平均粒子径、個数平均粒子径の０．９〜１．１倍の粒子径を有する粒子の含有率、０．８〜１．２倍の粒子径を有する粒子の含有率、及び個数基準の粒度分布が略台形であるかの判定結果と共に、表１に示す。【０１０３】
【表１】
2015151319.tif 000003
【０１０４】
以上のように、波長４６０ｎｍの直進光透過率と波長５８０ｎｍの直進光透過率との差が０．９６％以下（具体的には０．３０〜０．９５％）である実施例１〜３の光拡散体は、波長４６０ｎｍの直進光透過率と波長５８０ｎｍの直進光透過率との差が０．９６％超（具体的には０．９７〜１．６６％）である比較例１〜４の光拡散体と比較して、光源の光路に配設されたときの光源光の色変化が小さく、画像投影用スクリーンとしての目視評価結果に優れていた。また、実施例１〜３の光拡散体は、比較例５の光拡散体と比較して全光線透過率が顕著に高く、良好な光透過性を有しており、光源光の色変化の目視判定結果及び画像投影用スクリーンとしての目視評価結果に優れていた。
【図１】
2015151319.tif 000004
【国際調査報告】
2015151319.tif 000005
2015151319.tif 000006
2015151319.tif 000007
2015151319.tif 000008